(57)【要約】  付着性などのバインダーとしての性能に優れていながら、長時間保管しても溶液性状が良好に保たれる樹脂組成物を提供することを課題とし、変性ポリオレフィン樹脂（Ｃ）を含む、変性ポリオレフィン樹脂組成物であって、変性ポリオレフィン樹脂（Ｃ）は、ポリオレフィン樹脂又は塩素化ポリオレフィン樹脂と少なくとも１つのカルボキシル基から誘導される構造を有するα，β−不飽和カルボン酸誘導体との重合体（ａ）又はその塩素化体（ｂ）である、重合体（Ａ）が、アルコール（Ｂ）を含む変性成分で変性されている樹脂であり、変性ポリオレフィン樹脂（Ｃ）における前記少なくとも１つのカルボキシル基から誘導される構造の残存率が、５０％以上８０％以下である、変性ポリオレフィン樹脂組成物である。【特許請求の範囲】
【請求項１】
変性ポリオレフィン樹脂（Ｃ）を含む、変性ポリオレフィン樹脂組成物であって、
前記変性ポリオレフィン樹脂（Ｃ）は、ポリオレフィン樹脂又は塩素化ポリオレフィン樹脂と少なくとも１つのカルボキシル基から誘導される構造を有するα，β−不飽和カルボン酸誘導体との重合体（ａ）又はその塩素化体（ｂ）である、重合体（Ａ）が、アルコール（Ｂ）を含む変性成分で変性されている樹脂であり、
前記変性ポリオレフィン樹脂（Ｃ）における前記少なくとも１つのカルボキシル基から誘導される構造の残存率が、５０％以上８０％以下である、変性ポリオレフィン樹脂組成物。
【請求項２】
前記α，β−不飽和カルボン酸誘導体が、α，β−不飽和ポリカルボン酸環状無水物であり、前記少なくとも１つのカルボキシル基から誘導される構造が、−（Ｃ＝Ｏ）−Ｏ−（Ｃ＝Ｏ）−で表される構造である、請求項１に記載の変性ポリオレフィン樹脂組成物。
【請求項３】
前記変性成分が、下記一般式（１）で表される単量体（Ｉ）を更に含む、請求項１又は２に記載の変性ポリオレフィン樹脂組成物。
【化１】
2019082903.tif 000013
（一般式（１）中、Ｒ１は水素原子又はメチル基を表し、ｍは１〜４の整数を表し、Ｒ２は２価の有機基を表し、ｎは０〜３の整数を表す。）
【請求項４】
前記変性ポリオレフィン樹脂（Ｃ）が、前記重合体（Ａ）１モルに対し、２．１モル以上５０モル以下の前記単量体（Ｉ）で変性されている、請求項３に記載の変性ポリオレフィン樹脂組成物。
【請求項５】
前記変性成分が、下記一般式（２）で表される単量体（ＩＩ）を更に含む、請求項１〜４のいずれか１項に記載の変性ポリオレフィン樹脂組成物。
ＣＨ２＝Ｃ（Ｒ３）ＣＯＯＲ４・・・（２）
（一般式（２）中、Ｒ３は水素原子又はメチル基を表し、Ｒ４は水素原子又は−ＣｎＨ２ｎ＋１で表される基を表す。但し、ｎは１〜１８の整数を表す。）
【請求項６】
前記重合体（Ａ）が、塩素化されている、請求項１〜５のいずれか１項に記載の変性ポリオレフィン樹脂組成物。
【請求項７】
前記アルコール（Ｂ）が、炭素原子数１〜１０のアルコールである、請求項１〜６のいずれか１項に記載の変性ポリオレフィン樹脂組成物。
【請求項８】
請求項１〜７のいずれか１項に記載の変性ポリオレフィン樹脂組成物を含む、プライマー。
【請求項９】
請求項１〜７のいずれか１項に記載の変性ポリオレフィン樹脂組成物を含む、塗料。
【請求項１０】
請求項１〜７のいずれか１項に記載の変性ポリオレフィン樹脂組成物を含む、インキ。
【請求項１１】
変性ポリオレフィン樹脂組成物の製造方法であって、
ポリオレフィン樹脂又は塩素化ポリオレフィン樹脂と少なくとも１つのカルボキシル基から誘導される構造を有するα，β−不飽和カルボン酸誘導体とを重合して、重合体（ａ）を得る工程（１）、及び
前記重合体（ａ）又はその塩素化体（ｂ）である、重合体（Ａ）を、アルコール（Ｂ）を含む変性成分で変性して、変性ポリオレフィン樹脂（Ｃ）を含む変性ポリオレフィン樹脂組成物を得る工程（２）
を含み、
前記変性ポリオレフィン樹脂（Ｃ）における前記少なくとも１つのカルボキシル基から誘導される構造の残存率が、５０％以上８０％以下である、変性ポリオレフィン樹脂組成物の製造方法。
【請求項１２】
前記α，β−不飽和カルボン酸誘導体が、α，β−不飽和ポリカルボン酸環状無水物であり、前記少なくとも１つのカルボキシル基から誘導される構造が、−（Ｃ＝Ｏ）−Ｏ−（Ｃ＝Ｏ）−で表される構造である、請求項１１に記載の変性ポリオレフィン樹脂組成物の製造方法。
【請求項１３】
前記変性成分が、下記一般式（１）で表される単量体（Ｉ）を更に含む、請求項１１又は１２に記載の変性ポリオレフィン樹脂組成物の製造方法。
【化２】
2019082903.tif 000014
（一般式（１）中、Ｒ１は水素原子又はメチル基を表し、ｍは１〜４の整数を表し、Ｒ２は２価の有機基を表し、ｎは０〜３の整数を表す。）
【請求項１４】
前記変性成分が、下記一般式（２）で表される単量体（ＩＩ）を更に含む、請求項１１〜１３のいずれか１項に記載の変性ポリオレフィン樹脂組成物の製造方法。
ＣＨ２＝Ｃ（Ｒ３）ＣＯＯＲ４・・・（２）
（一般式（２）中、Ｒ３は水素原子又はメチル基を表し、Ｒ４は水素原子又は−ＣｎＨ２ｎ＋１で表される基を表す。但し、ｎは１〜１８の整数を表す。）
【発明の詳細な説明】
【技術分野】
【０００１】
本発明は、変性ポリオレフィン樹脂組成物及びその製造方法に関する。
【背景技術】
【０００２】
ポリオレフィン樹脂は、安価且つ成形性が良いために、様々な用途で基材として採用されている。しかし、ポリオレフィン樹脂は、低極性であり且つ結晶性が高いため、塗装や接着などが困難である。ポリオレフィン樹脂に対する塗料の接着性を改善するために、ポリオレフィン樹脂に対し、塩素化、不飽和カルボン酸などによる酸変性、（メタ）アクリル酸エステルによる変性などの変性処理を行って得られる変性塩素化ポリオレフィン樹脂を、バインダーとして用いることが提案されている（特許文献１参照）。
【先行技術文献】
【特許文献】
【０００３】
【特許文献１】特許第３３１８９２５号公報
【発明の概要】
【発明が解決しようとする課題】
【０００４】
特許文献１の変性塩素化ポリオレフィン樹脂は、付着性などのバインダーとしての性能が従来の樹脂と比較して向上している。しかし、特許文献１の変性塩素化ポリオレフィン樹脂を、溶剤に溶解して溶液の状態で長時間保管しておくと、溶液が分離する、凝集物が発生するなどの現象が起こり、溶液性状が悪くなる場合がある。【０００５】
したがって、付着性などのバインダーとしての性能に優れていながら、長時間保管しても溶液性状が良好に保たれる樹脂組成物が求められている。
【課題を解決するための手段】
【０００６】
本発明は、以下を提供する。【０００７】
［１］  変性ポリオレフィン樹脂（Ｃ）を含む、変性ポリオレフィン樹脂組成物であって、
変性ポリオレフィン樹脂（Ｃ）は、ポリオレフィン樹脂又は塩素化ポリオレフィン樹脂と少なくとも１つのカルボキシル基から誘導される構造を有するα，β−不飽和カルボン酸誘導体との重合体（ａ）又はその塩素化体（ｂ）である、重合体（Ａ）が、アルコール（Ｂ）を含む変性成分で変性されている樹脂であり、
前記変性ポリオレフィン樹脂（Ｃ）における前記少なくとも１つのカルボキシル基から誘導される構造の残存率が、５０％以上８０％以下である、変性ポリオレフィン樹脂組成物。
［２］  前記α，β−不飽和カルボン酸誘導体が、α，β−不飽和ポリカルボン酸環状無水物であり、前記少なくとも１つのカルボキシル基から誘導される構造が、−（Ｃ＝Ｏ）−Ｏ−（Ｃ＝Ｏ）−で表される構造である、［１］に記載の変性ポリオレフィン樹脂組成物。
［３］  前記変性成分が、下記一般式（１）で表される単量体（Ｉ）を更に含む、［１］又は［２］に記載の変性ポリオレフィン樹脂組成物。
【化１】
2019082903.tif 000002
（一般式（１）中、Ｒ１は水素原子又はメチル基を表し、ｍは１〜４の整数を表し、Ｒ２は２価の有機基を表し、ｎは０〜３の整数を表す。）
［４］  前記変性ポリオレフィン樹脂（Ｃ）が、前記重合体（Ａ）１モルに対し、２．１モル以上５０モル以下の前記単量体（Ｉ）で変性されている、［３］に記載の変性ポリオレフィン樹脂組成物。
［５］  前記変性成分が、下記一般式（２）で表される単量体（ＩＩ）を更に含む、［１］〜［４］のいずれか１つに記載の変性ポリオレフィン樹脂組成物。
ＣＨ２＝Ｃ（Ｒ３）ＣＯＯＲ４・・・（２）
（一般式（２）中、Ｒ３は水素原子又はメチル基を表し、Ｒ４は水素原子又は−ＣｎＨ２ｎ＋１で表される基を表す。但し、ｎは１〜１８の整数を表す。）
［６］  前記重合体（Ａ）が、塩素化されている、［１］〜［５］のいずれか１つに記載の変性ポリオレフィン樹脂組成物。
［７］  前記アルコール（Ｂ）が、炭素原子数１〜１０のアルコールである、［１］〜［６］のいずれか１つに記載の変性ポリオレフィン樹脂組成物。
［８］  ［１］〜［７］のいずれか１つに記載の変性ポリオレフィン樹脂組成物を含む、プライマー。
［９］  ［１］〜［７］のいずれか１つに記載の変性ポリオレフィン樹脂組成物を含む、塗料。
［１０］  ［１］〜［７］のいずれか１つに記載の変性ポリオレフィン樹脂組成物を含む、インキ。
［１１］  変性ポリオレフィン樹脂組成物の製造方法であって、
ポリオレフィン樹脂又は塩素化ポリオレフィン樹脂と少なくとも１つのカルボキシル基から誘導される構造を有するα，β−不飽和カルボン酸誘導体とを重合して、重合体（ａ）を得る工程（１）、及び
前記重合体（ａ）又はその塩素化体（ｂ）である、重合体（Ａ）を、アルコール（Ｂ）を含む変性成分で変性して、変性ポリオレフィン樹脂（Ｃ）を含む変性ポリオレフィン樹脂組成物を得る工程（２）
を含み、
前記変性ポリオレフィン樹脂（Ｃ）における前記少なくとも１つのカルボキシル基から誘導される構造の残存率が、５０％以上８０％以下である、変性ポリオレフィン樹脂組成物の製造方法。
［１２］  前記α，β−不飽和カルボン酸誘導体が、α，β−不飽和ポリカルボン酸環状無水物であり、前記少なくとも１つのカルボキシル基から誘導される構造が、−（Ｃ＝Ｏ）−Ｏ−（Ｃ＝Ｏ）−で表される構造である、［１１］に記載の変性ポリオレフィン樹脂組成物の製造方法。
［１３］  前記変性成分が、下記一般式（１）で表される単量体（Ｉ）を更に含む、［１１］又は［１２］に記載の変性ポリオレフィン樹脂組成物の製造方法。
【化２】
2019082903.tif 000003
（一般式（１）中、Ｒ１は水素原子又はメチル基を表し、ｍは１〜４の整数を表し、Ｒ２は２価の有機基を表し、ｎは０〜３の整数を表す。）
［１４］  前記変性成分が、下記一般式（２）で表される単量体（ＩＩ）を更に含む、［１１］〜［１３］のいずれか１つに記載の変性ポリオレフィン樹脂組成物の製造方法。
ＣＨ２＝Ｃ（Ｒ３）ＣＯＯＲ４・・・（２）
（一般式（２）中、Ｒ３は水素原子又はメチル基を表し、Ｒ４は水素原子又は−ＣｎＨ２ｎ＋１で表される基を表す。但し、ｎは１〜１８の整数を表す。）
【発明の効果】
【０００８】
本発明によれば、付着性などのバインダーとしての性能に優れていながら、長時間保管しても溶液性状が良好に保たれる樹脂組成物を提供することができる。
【発明を実施するための形態】
【０００９】
以下、本発明を実施するための形態を説明する。ただし、本発明は、以下に示す実施形態及び例示物に限定されず、本発明の請求の範囲及びその均等の範囲を逸脱しない範囲において任意に変更して実施することができる。
【００１０】
本明細書において、数平均分子量は、ゲルパーミエーションクロマトグラフィー（ＧＰＣ）により、ポリスチレンを標準物質として測定し、算出した値である。
【００１１】
本明細書において、用語「（メタ）アクリレート」は、アクリレート及びメタクリレートを包含し、アクリレート及びメタクリレート、又はアクリレート若しくはメタクリレートを意味する。
【００１２】
本明細書において、用語「（メタ）アクリル酸」は、アクリル酸及びメタクリル酸を包含し、アクリル酸及びメタクリル酸、又はアクリル酸若しくはメタクリル酸を意味する。
【００１３】
［１．変性ポリオレフィン樹脂組成物］
本実施形態の変性ポリオレフィン樹脂組成物は、変性ポリオレフィン樹脂（Ｃ）を含む。変性ポリオレフィン樹脂（Ｃ）は、ポリオレフィン樹脂又は塩素化物ポリオレフィン樹脂と少なくとも１つのカルボキシル基から誘導される構造を有するα，β−不飽和カルボン酸誘導体との重合体（ａ）又はその塩素化体（ｂ）である、重合体（Ａ）が、アルコール（Ｂ）を含む変性成分で変性されている樹脂である。また、本実施形態の変性ポリオレフィン樹脂組成物は、変性ポリオレフィン樹脂（Ｃ）における前記少なくとも１つのカルボキシル基から誘導される構造の残存率が、５０％以上８０％以下である。
【００１４】
［重合体（Ａ）］
重合体（Ａ）は、ポリオレフィン樹脂又は塩素化ポリオレフィン樹脂と、α，β−不飽和カルボン酸誘導体との重合体（ａ）又はその塩素化体（ｂ）である。
［ポリオレフィン樹脂］
ポリオレフィン樹脂は、オレフィンの重合体である。ポリオレフィン樹脂としては、ポリプロピレン、並びにプロピレン及びα−オレフィン（例、エチレン、１−ブテン、１−ペンテン、１−ヘキセン、１−ヘプテン、１−オクテン、４−メチル−１−ペンテン）の共重合体が挙げられる。プロピレン及びα−オレフィンをランダム共重合して得られたポリオレフィン樹脂を、プロピレン系ランダム共重合体ということがある。プロピレン系ランダム重合体として、例えば、エチレン−プロピレンランダム共重合体、プロピレン−ブテンランダム共重合体、エチレン−プロピレン−ブテンランダム共重合体が挙げられる。
【００１５】
ポリオレフィン樹脂が、複数種のオレフィンの共重合体である場合、ポリオレフィン樹脂はランダム共重合体であってもよく、ブロック共重合体であってもよい。
【００１６】
ポリオレフィン樹脂が、プロピレンとプロピレン以外のオレフィンとの共重合体である場合、ポリオレフィン樹脂中のプロピレン単位の含有量は、ポリプロピレン基材に対する塗膜の付着性が向上することから、好ましくは５０質量％以上である。また、塗膜の柔軟性を良好とし得るので、好ましくは９８質量％以下である。
【００１７】
ポリオレフィン樹脂の立体的構造としては、特に限定されないが、例えば、アタクチック構造、アイソタクチック構造、及びシンジオタクチック構造が挙げられ、好ましくはアイソタクチック構造又はシンジオタクチック構造であり、より好ましくはシンジオタクチック構造である。
【００１８】
ポリオレフィン樹脂がポリプロピレンである場合、ポリオレフィン樹脂は、好ましくは結晶性のポリプロピレンであり、より好ましくはアイソタクチックポリプロピレン又はシンジオタクチックポリプロピレンであり、さらに好ましくはアイソタクチックポリプロピレンである。
【００１９】
ポリオレフィン樹脂として、オレフィンを重合して得られた樹脂をそのまま用いてもよく、熱分解などにより減成した樹脂を用いてもよい。
【００２０】
ポリオレフィン樹脂の数平均分子量Ｍｎは、好ましくは５，０００以上である。また、好ましくは１５０，０００以下である。
【００２１】
ポリオレフィン樹脂は、１種単独でもよく、２種以上の組み合わせであってもよい。
【００２２】
［塩素化ポリオレフィン樹脂］
塩素化ポリオレフィン樹脂は、ポリオレフィン樹脂を塩素化して得られる樹脂である。塩素化ポリオレフィン樹脂を得るためのポリオレフィン樹脂の例及び好ましい例としては、上記［ポリオレフィン樹脂］の項で挙げた例及び好ましい例と同様である。
【００２３】
ポリオレフィン樹脂から塩素化ポリオレフィン樹脂を得るための塩素化の方法は、特に限定されない。塩素化の方法としては、例えば、ポリオレフィン樹脂を、四塩化炭素又はクロロホルムなどの溶媒に分散又は溶解し、ラジカル発生剤又は紫外線の照射下で、塩素ガスを吹き込んで塩素化する方法が挙げられる。
【００２４】
塩素ガスを吹き込む際は、反応系を加圧してもよく、常圧としてもよい。
【００２５】
塩素化反応の温度は、例えば、５０℃以上１２０℃以下とすることができる。
【００２６】
ラジカル発生剤としては、公知のラジカル発生剤の中から選択することができる。ラジカル発生剤としては、例えば、パーオキシド類（例、ジ−ｔｅｒｔ−ブチルパーオキシド、ｔｅｒｔ−ブチルヒドロパーオキシド、ジクミルパーオキシド、ベンゾイルパーオキシド、ｔｅｒｔ−ブチルパーオキシドベンゾエート、メチルエチルケトンパーオキシド、ジ−ｔｅｒｔ−ブチルジパーフタレート）及びアゾニトリル類（例、アゾビスイソブチロニトリル）が挙げられる。
【００２７】
ラジカル発生剤は、１種単独であってもよく、２種以上の組み合わせであってもよい。
【００２８】
ポリオレフィン樹脂を塩素化して塩素化ポリオレフィン樹脂とした後、安定剤を添加してもよい。
【００２９】
安定剤としては、例えば、ポリ塩化ビニルなどの塩素原子を含む樹脂に用いられる安定剤を用いることができる。安定剤としては、例えば、金属石鹸類（例、ステアリン酸カルシウム、ステアリン酸鉛）、金属酸化物（例、酸化鉛）、無機酸塩類（例、三塩基性硫酸鉛）、有機金属化合物類（例、ジブチル錫ジラウレート、ジブチル錫マレート）、ハイドロタルサイト類化合物、及びエポキシ化合物類が挙げられる。
【００３０】
安定剤としては、エポキシ化合物類が好ましい。エポキシ化合物としては、例えば、不飽和基を有する天然の油脂を過酢酸などの過酸でエポキシ化して得られる油脂（例、エポキシ化大豆油、エポキシ化アマニ油）；不飽和脂肪酸（例、オレイン酸、トール油脂肪酸、大豆油脂肪酸）のエステルをエポキシ化して得られる、エポキシ化脂肪酸エステル類；エポキシ化脂環式化合物（例、エポキシ化テトラヒドロフタレート）；ビスフェノールＡなどのビスフェノール類又は多価アルコールと、エピクロルヒドリンとを縮合して得られた縮合物（例、ビスフェノールＡグリシジルエーテル、エチレングリコールグリシジルエーテル、プロピレングリコールグリシジルエーテル、グリセロールポリグリシジルエーテル、ソルビトールポリグリシジルエーテル）；モノエポキシ化合物類（例、ブチルグリシジルエーテル、２−エチルヘキシルグリシジルエーテル、デシルグリシジルエーテル、ステアリルグリシジルエーテル、アリルグリシジルエーテル、フェニルグリシジルエーテル、ｓｅｃ−ブチルフェニルグリシジルエーテル、ｔｅｒｔ−ブチルフェニルグリシジルエーテル、フェノールポリエチレンオキサイドグリシジルエーテル）が挙げられる。
【００３１】
塩素化の反応混合物から反応溶媒を留去した後、安定剤と共に、トルエン又はキシレンなどの溶媒を加えて、反応溶媒を別の溶媒に置換し、塩素化ポリオレフィン樹脂の分散液又は溶液を得てもよい。
【００３２】
塩素化の反応混合物を減圧濃縮して、安定剤を添加した後、反応溶媒の大部分を除去することにより、塩素化ポリオレフィン樹脂の固形物を得てもよい。塩素化ポリオレフィン樹脂を含む反応混合物から反応溶媒を大部分除去するための装置として、例えば、溶媒を減圧留去するためのベント口を設置したベント付押出機を使用し得る。
【００３３】
塩素化ポリオレフィン樹脂として、ポリオレフィン樹脂を塩素化して得られた樹脂をそのまま用いてもよく、熱分解などにより減成した樹脂を用いてもよい。
【００３４】
［α，β−不飽和カルボン酸誘導体］
α，β−不飽和カルボン酸誘導体は、少なくとも１つのカルボキシル基から誘導される構造を有する。
【００３５】
α，β−不飽和カルボン酸誘導体は、好ましくはα，β−不飽和ポリカルボン酸環状無水物である。α，β−不飽和ポリカルボン酸環状無水物は、少なくとも１つのカルボキシル基から誘導される構造として、−（Ｃ＝Ｏ）−Ｏ−（Ｃ＝Ｏ）−で表される構造を有する。
【００３６】
α，β−不飽和ポリカルボン酸環状無水物は、α，β−不飽和ポリカルボン酸が有する２つのカルボン酸が縮合することにより、−（Ｃ＝Ｏ）−Ｏ−（Ｃ＝Ｏ）−で表される構造を含む環構造が形成されている化合物である。
【００３７】
α，β−不飽和ポリカルボン酸環状無水物としては、例えば、無水マレイン酸、無水シトラコン酸、無水イタコン酸、及び無水アコニット酸が挙げられる。中でも、好ましくは無水マレイン酸又は無水アコニット酸である。
【００３８】
α，β−不飽和カルボン酸誘導体は、１種単独であってもよく、２種以上の組み合わせであってもよい。
【００３９】
［ポリオレフィン樹脂又は塩素化ポリオレフィン樹脂とα，β−不飽和カルボン酸誘導体との重合の方法］
ポリオレフィン樹脂又は塩素化ポリオレフィン樹脂と、α，β−不飽和カルボン酸誘導体とを重合する方法としては、公知の方法を用いることができる。前記方法としては、例えば、ポリオレフィン樹脂又は塩素化ポリオレフィン樹脂を溶融又は溶媒に溶解し、α，β−不飽和カルボン酸誘導体及びラジカル発生剤を添加し、重合体を得る方法が挙げられる。
【００４０】
ラジカル発生剤としては、例えば、上記［塩素化ポリオレフィン樹脂］の項において例示したラジカル発生剤を挙げることができる。
【００４１】
反応装置としては、例えば、二軸押出機などの押出機を用いることができる。
【００４２】
反応は、回分式で行ってもよく、連続式で行ってもよい。
【００４３】
ポリオレフィン樹脂又は塩素化ポリオレフィン樹脂と、α，β−不飽和カルボン酸誘導体とを重合することにより、通常、ポリオレフィン又は塩素化ポリオレフィンを主鎖とし、α，β−不飽和カルボン酸誘導体に由来する構成単位を含む側鎖を有するグラフト共重合体が得られる。
【００４４】
α，β−不飽和カルボン酸誘導体のグラフト率は、アルコール（Ｂ）などの変性成分との重合体（Ａ）の反応性がより向上し、また変性ポリオレフィン樹脂組成物の白濁及び相分離を抑制できるため、好ましくは１質量％以上である。また、重合体（Ａ）を変性する際に、反応液がゲル化することを抑制するとともに、変性ポリオレフィン樹脂組成物のポリオレフィン基材との付着性が向上するため、好ましくは１０質量％以下である。
【００４５】
α，β−不飽和カルボン酸誘導体（好ましくはα，β−不飽和ポリカルボン酸環状無水物）のグラフト率は、公知の方法で測定することができる。例えば、アルカリ滴定法やフーリエ変換赤外分光法によって求めることができる。
【００４６】
［塩素化体（ｂ）］
重合体（ａ）は、ポリオレフィン樹脂又は塩素化ポリオレフィン樹脂とα，β−不飽和カルボン酸誘導体との重合により得られる。重合体（Ａ）としては、重合体（ａ）を用いてもよく、重合体（ａ）を更に塩素化した塩素化体（ｂ）を用いてもよい。
【００４７】
重合体（ａ）を、更に塩素化する方法としては、特に限定されない。重合体（ａ）を更に塩素化する方法の例及び好ましい例としては、上記［塩素化ポリオレフィン樹脂］の項において挙げた例及び好ましい例と同様である。
【００４８】
重合体（ａ）を塩素化した後、安定剤を添加してもよい。安定剤の例及び好ましい例は、上記［塩素化ポリオレフィン樹脂］の項において挙げた例及び好ましい例と同様である。
【００４９】
重合体（ａ）を塩素化した後の、反応混合物の処理方法としては、例えば、上記［塩素化ポリオレフィン樹脂］の項において説明した方法と同様の方法が挙げられる。例えば、反応混合物から反応溶媒を留去した後、安定剤と共に、トルエン又はキシレンなどの溶媒を加えて、反応溶媒を別の溶媒に置換し、重合体（Ａ）の分散液又は溶液を得る方法；反応混合物を減圧濃縮して、安定剤を添加した後、反応溶媒の大部分を除去することにより、重合体（Ａ）の固形物を得る方法が挙げられる。
【００５０】
［重合体（Ａ）の組成など］
重合体（Ａ）が塩素化されている場合、重合体（Ａ）の塩素含有率は、変性ポリオレフィン樹脂組成物の溶液の性状をより良好にできるため、好ましくは５重量％以上であり、より好ましくは１５重量％以上である。また、変性ポリオレフィン樹脂組成物の、ポリオレフィン基材との付着性が向上するので、好ましくは５０重量％以下であり、より好ましくは４０重量％以下である。塩素含有率は、ＪＩＳ−Ｋ７２２９：１９９５に基づいて測定することができる。
【００５１】
重合体（Ａ）の数平均分子量は、好ましくは１００００以上であり、より好ましくは３００００以上である。また、好ましくは２０００００以下であり、より好ましくは１０００００以下である。
【００５２】
［変性成分］
変性ポリオレフィン樹脂（Ｃ）は、重合体（Ａ）が、変性成分で変性されている樹脂である。変性成分は、アルコール（Ｂ）を含む。変性成分が、アルコール（Ｂ）を含むことで、溶液の形態とした変性ポリオレフィン樹脂組成物の安定性が向上する。
【００５３】
溶液の形態とした変性ポリオレフィン樹脂組成物の安定性が向上する理由は、重合体（Ａ）が有する少なくとも１つのカルボキシル基から誘導される構造（好ましくは、−（Ｃ＝Ｏ）−Ｏ−（Ｃ＝Ｏ）−で表される構造）が、アルコール（Ｂ）と反応することにより、少なくとも１つのカルボキシル基から誘導される構造が、より安定な構造（好ましくは、エステル）へ変換されるためと推察される。
【００５４】
［アルコール（Ｂ）］
アルコール（Ｂ）としては、例えば、脂肪族アルコール（例、メタノール、エタノール、ｎ−プロピルアルコール、イソプロピルアルコール、ｎ−ブチルアルコール、イソブチルアルコール、ｓｅｃ−ブチルアルコール、ｔｅｒｔ−ブチルアルコール、２−エチル−ヘキサノール、１−ペンタノール、１−ヘキサノール、１−ヘプタノール、１−オクタノール、１−ノナノール、及び１−デカノール）が挙げられ、脂肪族アルコールが好ましい。
アルコール（Ｂ）は、好ましくは炭素原子数が１〜１０のアルコールであり、より好ましくは炭素原子数が１〜４のアルコールであり、更に好ましくは、メタノール、エタノール、ｎ−プロピルアルコール、イソプロピルアルコール、ｎ−ブチルアルコール、イソブチルアルコール、ｓｅｃ−ブチルアルコール、及びｔｅｒｔ−ブチルアルコールからなる群より選択される１種以上であり、特に好ましくは、エタノール、ｎ−プロピルアルコール、及びｎ−ブチルアルコールからなる群より選択される１種以上である。
【００５５】
アルコール（Ｂ）は、１種単独でもよく、２種以上の組み合わせであってもよい。
【００５６】
［アルコール（Ｂ）の添加量］
アルコール（Ｂ）の添加量は、重合体（Ａ）が有する１モルの、少なくとも１つのカルボキシル基から誘導される構造（好ましくは−（Ｃ＝Ｏ）−Ｏ−（Ｃ＝Ｏ）−で表される構造）に対して、好ましくは２ｍｏｌ以上、より好ましくは６ｍｏｌ以上、更に好ましくは１０ｍｏｌ以上である。また、好ましくは４０ｍｏｌ以下、より好ましくは３０ｍｏｌ以下、更に好ましくは２０ｍｏｌ以下である。
【００５７】
［単量体（Ｉ）］
変性成分は、下記一般式（１）で表される単量体（Ｉ）を更に含んでいてもよい。
【００５８】
【化３】
2019082903.tif 000004
【００５９】
上記一般式（１）中、Ｒ１は水素原子又はメチル基を表し、ｍは１〜４の整数を表し、Ｒ２は２価の有機基を表し、ｎは０〜３の整数を表す。
【００６０】
２価の有機基とは、炭素原子を１個以上含む２価の基を意味する。
２価の有機基としては、例えば、アルキレン基、シクロアルキレン基、及び下記一般式（１−１）で表される基が挙げられる。
２価の有機基としてのアルキレン基は、直鎖状であってもよく、分岐状であってもよい。
２価の有機基が複数存在する場合、複数存在する２価の有機基は、互いに同一であってもよく、異なっていてもよい。
【００６１】
【化４】
2019082903.tif 000005
【００６２】
上記一般式（１−１）中、Ｒ２１は、アルキレン基又はシクロアルキレン基を表す。
Ｒ２１により表されるアルキレン基は、直鎖状であってもよく、分岐状であってもよい。
【００６３】
２価の有機基は、好ましくは上記一般式（１−１）で表される基である。
Ｒ２１は、好ましくはアルキレン基であり、より好ましくは炭素原子数１〜１０のアルキレン基であり、更に好ましくは炭素原子数１〜６のアルキレン基であり、特に好ましくは、下記一般式（１−１−１）で表されるアルキレン基である。
【００６４】
【化５】
2019082903.tif 000006
【００６５】
一般式（１）で表される単量体（Ｉ）は、特に好ましくは、下記一般式（１ａ）で表される単量体である。
【００６６】
【化６】
2019082903.tif 000007
【００６７】
上記一般式（１ａ）中、ｍは１〜４の整数を表し、ｎは０〜３の整数を表す。
【００６８】
変性成分が、単量体（Ｉ）を含むことで、変性反応の際に、均一性、透明性がより高い反応液が得られる。
その理由としては、単量体（Ｉ）が有するヒドロキシル基が、重合体（Ａ）が有するカルボキシル基又は少なくとも１つのカルボキシル基から誘導される構造とエステル化反応し、エステル化反応した単量体（Ｉ）の炭素−炭素二重結合を反応起点としてグラフト共重合反応が進行するためと推察される。
【００６９】
ｍが４以下の整数であると、変性反応の際に、均一性及び透明性がより高い反応液となる。ｎが３以下の整数であると、変性反応の際に、より均一性及び透明性が高い反応液となる。
【００７０】
ｎは１以上３以下の整数であることが好ましい。
【００７１】
単量体（Ｉ）は、１種単独であってもよく、２種以上の組み合わせであってもよい。
【００７２】
単量体（Ｉ）は、従前公知の方法で製造することができる。また、単量体（Ｉ）として、市販品を用いてもよい。
【００７３】
市販品として、ダイセル（株）製「プラクセルＨＥＭＡＣ１」（上記一般式（１ａ）で表される単量体。但し、Ｒ１＝メチル基、ｍ＝２、ｎ＝１）を使用することができる。
【００７４】
変性ポリオレフィン樹脂（Ｃ）は、重合体（Ａ）１モルに対し、２．１モル以上の単量体（Ｉ）で変性されていることが好ましい。これにより、変性反応の際に、反応液が白濁したり、二層に分離したりすることが抑制されて、均一性及び透明性がより高い反応液となる。
【００７５】
変性ポリオレフィン樹脂（Ｃ）は、重合体（Ａ）１モルに対し、５０モル以下の単量体（Ｉ）で変性されていることが好ましい。これにより、変性反応の際に、反応液がゲル化することを抑制し、更に変性ポリオレフィン樹脂組成物のポリオレフィン基材に対する付着性を良好とし得る。
【００７６】
ここで、重合体（Ａ）１モルは、数平均分子量に基づく量である。
【００７７】
［単量体（ＩＩ）］
変性成分は、下記一般式（２）で表される単量体（ＩＩ）を更に含んでいてもよい。
ＣＨ２＝Ｃ（Ｒ３）ＣＯＯＲ４    （２）
【００７８】
上記一般式（２）中、Ｒ３は水素原子又はメチル基を表し、Ｒ４は水素原子又は−ＣｎＨ２ｎ＋１で表される基を表す。但し、ｎは１〜１８の整数を表す。
【００７９】
単量体（ＩＩ）としては、例えば、（メタ）アクリル酸、メチル（メタ）アクリレート、エチル（メタ）アクリレート、ｎ−ブチル（メタ）アクリレート、２−エチルヘキシル（メタ）アクリレート、及びラウリル（メタ）アクリレートが挙げられる。
【００８０】
［その他の単量体］
変性成分は、アルコール（Ｂ）、単量体（Ｉ）、及び、単量体（ＩＩ）以外の、重合性の単量体を含んでいてもよい。
その他の単量体としては、例えば、α，β−不飽和カルボン酸（例、アクリル酸、メタクリル酸、マレイン酸、シトラコン酸、フマル酸、メサコン酸、イタコン酸、アコニット酸）、単量体（Ｉ）及び単量体（ＩＩ）以外の（メタ）アクリル酸エステル（例：シクロヘキシル（メタ）アクリレートなどの、シクロアルキル（メタ）アクリレート；及び、グリシジル（メタ）アクリレート；２−ヒドロキシエチル（メタ）アクリレートなどの、単量体（Ｉ）以外のヒドロキシアルキル（メタ）アクリレート）、（メタ）アクリロニトリル、ビニル基を含有する単量体（例、スチレン、酢酸ビニル）が挙げられる。
その他の単量体として、ポリスチレン又はポリ（メタ）アクリレートの末端に重合性の（メタ）アクリロイル基を有するマクロモノマーを使用してもよい。
【００８１】
［変性成分による変性の方法］
アルコール（Ｂ）により、重合体（Ａ）を変性する方法としては、例えば、重合体（Ａ）とアルコール（Ｂ）とを、適当な溶媒中に分散又は溶解して反応させる方法が挙げられる。
重合体（Ａ）を、アルコール（Ｂ）以外の変性成分でも変性する場合、重合体（Ａ）をアルコール（Ｂ）で変性する時期はいつでもよい。例えば、
・重合体（Ａ）を、アルコール（Ｂ）以外の変性成分で変性した後、アルコール（Ｂ）により変性してもよい。
・重合体（Ａ）を、アルコール（Ｂ）で変性した後、アルコール（Ｂ）以外の変性成分で変性してもよい。
・重合体（Ａ）を、まずアルコール（Ｂ）以外の複数変性成分の一部で変性し、次いでアルコール（Ｂ）により変性し、次いでアルコール（Ｂ）以外の複数変性成分の残りで変性してもよい。
・重合体（Ａ）を、アルコール（Ｂ）及びアルコール（Ｂ）以外の少なくとも１種の変性成分で同時に変性してもよい。
【００８２】
変性成分が、アルコール（Ｂ）に加えて、更に単量体（Ｉ）及び単量体（ＩＩ）を含み、単量体（Ｉ）により重合体（Ａ）を変性する工程（２−ｉ）、アルコール（Ｂ）により重合体（Ａ）を変性する工程（２−ｉｉ）、単量体（ＩＩ）により重合体（Ａ）を変性する工程（２−ｉｉｉ）が、下記の順Ｉ〜ＩＩＩのうちのいずれかの順で行われることが好ましい。
順Ｉ：工程（２−ｉ）、工程（２−ｉｉ）、工程（２−ｉｉｉ）がこの順で行われる。
順ＩＩ：工程（２−ｉ）の後に、工程（２−ｉｉ）及び工程（２−ｉｉｉ）が同時に行われる。
順ＩＩＩ：工程（２−ｉ）、工程（２−ｉｉｉ）、工程（２−ｉｉ）がこの順で行われる。
【００８３】
より好ましくは、工程（２−ｉ）、工程（２−ｉｉ）、工程（２−ｉｉｉ）がこの順で行われる。
【００８４】
重合体（Ａ）を単量体（Ｉ）及び／又は単量体（ＩＩ）で変性する方法としては、例えば、重合体（Ａ）を適当な溶媒に分散又は溶解し、ラジカル発生剤（重合開始剤）を添加し、単量体（Ｉ）及び／又は単量体（ＩＩ）を添加して反応させる方法、及び、重合体（Ａ）を適当な溶媒に分散又は溶解し、単量体（Ｉ）及び／又は単量体（ＩＩ）を添加した後、重合開始剤を添加して反応させる方法が挙げられる。単量体（Ｉ）及び／又は単量体（ＩＩ）は、反応系に一度にその全量を添加してもよく、連続的に添加してもよく、数回に分割して添加してもよい。変性反応の際は、通常反応系を加温する。加温は、ラジカル発生剤を添加する前、添加と同時、添加の後のいずれの時期に行ってもよい。好ましくは、加温は、ラジカル発生剤を添加する前から開始される。
【００８５】
重合体（Ａ）を単量体（Ｉ）及び単量体（ＩＩ）以外のその他の単量体で変性する方法としては、その他の単量体の種類に応じた方法で行ってよい。例えば、単量体（Ｉ）及び／又は単量体（ＩＩ）で重合体（Ａ）を変性する方法と同様の方法が挙げられる。
【００８６】
重合体（Ａ）を変性するためのラジカル発生剤としては、公知のラジカル発生剤の中から適宜選択することができる。例えば、上記［塩素化ポリオレフィン］の項で挙げたラジカル発生剤と同様の剤が挙げられる。
【００８７】
重合体（Ａ）を変性するためのラジカル発生剤は、１種単独であってもよく、２種以上の組み合わせであってもよい。
【００８８】
変性反応に使用する溶媒としては、例えば、芳香族化合物溶媒（例、トルエン、キシレン）、カルボン酸エステル溶媒（例、酢酸エチル、酢酸ブチル）、ケトン溶媒（例、メチルエチルケトン、メチルイソブチルケトン）、アルコール溶媒（例、エタノール、イソプロピルアルコール、ｎ−ブチルアルコール）、脂肪族炭化水素溶媒、脂環式炭化水素溶媒、これらの任意の比率の混合溶媒が挙げられる。
変性反応に使用する溶媒として好ましくは、芳香族化合物溶媒であり、より好ましくは芳香族炭化水素溶媒（例、トルエン、キシレン）である。
【００８９】
本明細書において、溶媒には、分散媒が含まれる。
【００９０】
［少なくとも１つのカルボキシル基から誘導される構造の残存率］
変性ポリオレフィン樹脂（Ｃ）における、少なくとも１つのカルボキシル基から誘導される構造の残存率は、５０％以上８０％以下である。ここで、少なくとも１つのカルボキシル基から誘導される構造は、α，β―不飽和カルボン酸誘導体が有する、少なくとも１つのカルボキシル基から誘導される構造と同じであり、好ましくは、−（Ｃ＝Ｏ）−Ｏ−（Ｃ＝Ｏ）−で表される構造である。
【００９１】
残存率は、変性ポリオレフィン樹脂（Ｃ）に存在する、少なくとも１つのカルボキシル基から誘導される構造の数の割合（％）である。ここで、アルコール（Ｂ）を含む変性成分で重合体（Ａ）を変性する工程において、アルコール（Ｂ）を反応系に添加する直前における、重合体（Ａ）（又は、アルコール（Ｂ）より前に重合体（Ａ）をアルコール（Ｂ）以外の変性成分により変性する場合は重合体（Ａ）の変性物）の残存率を１００％とする。
【００９２】
変性ポリオレフィン樹脂（Ｃ）における、少なくとも１つのカルボキシル基から誘導される構造の残存率は、例えば、下記のようにして求めることができる。
アルコール（Ｂ）を反応系に添加する直前における、重合体（Ａ）又は重合体（Ａ）の変性物の赤外吸収スペクトル、及び変性ポリオレフィン樹脂（Ｃ）の赤外吸収スペクトルをそれぞれ測定し、該構造に特有のピークの面積を、ポリオレフィンに特有のピークの面積で除した値をそれぞれ求め、それぞれＡａ、Ａｃとすると、残存率は、Ａｃ／Ａａ×１００で得られる。
【００９３】
α，β−不飽和カルボン酸誘導体が、α，β−不飽和ポリカルボン酸環状無水物であり、少なくとも１つのカルボキシル基から誘導される構造が−（Ｃ＝Ｏ）−Ｏ−（Ｃ＝Ｏ）−で表される構造である場合、少なくとも１つのカルボキシル基から誘導される構造（−（Ｃ＝Ｏ）−Ｏ−（Ｃ＝Ｏ）−で表される構造）に特有のピークとして、例えば、１７８０ｃｍ−１付近に存在するピークを用いることができる。
【００９４】
ポリオレフィンに特有のピークとして、例えば、１４５０ｃｍ−１付近に存在するピークを用いることができる。
【００９５】
変性ポリオレフィン樹脂（Ｃ）における、少なくとも１つのカルボキシル基から誘導される構造の残存率は、好ましくは５５％以上であり、好ましくは７０％以下である。
【００９６】
変性ポリオレフィン樹脂（Ｃ）における、該構造の残存率が上記範囲にあることにより、付着性に優れていながら、長時間保管しても溶液性状が良好に保たれる変性ポリオレフィン樹脂組成物が得られる。
【００９７】
また、アルコール（Ｂ）を添加しない以外は変性ポリオレフィン樹脂（Ｃ）と同様の手順により製造された樹脂（Ｃ’）の粘度Ｖａ及び変性ポリオレフィン樹脂（Ｃ）の粘度Ｖｂは、下記式（Ｖ１）を満たすことが好ましい。
【００９８】
３０≦（Ｖａ−Ｖｂ）／Ｖａ×１００≦８０  式（Ｖ１）
【００９９】
ここで、本明細書において、粘度は、下記の方法で測定した値である。
測定試料を恒温槽にて２５℃に調温し、Ｂ型粘度計（東機産業（株）製、ＢＭＩＩ型粘度計）を用いて、回転速度６０ｒｐｍの条件で測定した値である。ここで、測定試料の濃度は、３５重量％である。
【０１００】
粘度Ｖａ及び粘度Ｖｂを、式（Ｖ１）を満たすものとするためには、例えば、アルコール（Ｂ）の添加量を調整することにより実現できる。例えば、アルコール（Ｂ）の添加量を多くすると、変性ポリオレフィン樹脂（Ｃ）の粘度Ｖｂを小さくすることができ、その結果、（Ｖａ−Ｖｂ）／Ｖａ×１００の値を大きくすることができる。また、アルコール（Ｂ）の添加量を少なくすると、変性ポリオレフィン樹脂（Ｃ）の粘度Ｖｂを大きくすることができ、その結果、（Ｖａ−Ｖｂ）／Ｖａ×１００の値を大きくすることができる。
【０１０１】
このように、アルコール（Ｂ）の添加量により、変性ポリオレフィン樹脂（Ｃ）の粘度Ｖｂの値を増減させることができる理由としては、下記の理由が挙げられる。
【０１０２】
重合体（Ａ）が有する、少なくとも１つのカルボキシル基から誘導される構造（好ましくは−（Ｃ＝Ｏ）−Ｏ−（Ｃ＝Ｏ）−で表される構造）は、アルコール（Ｂ）のヒドロキシル基と反応して変性ポリオレフィン樹脂（Ｃ）同士が架橋することを抑制し、その結果変性ポリオレフィン樹脂（Ｃ）の粘度Ｖｂが低下すると推察される。従って、アルコール（Ｂ）の添加量により、変性ポリオレフィン樹脂（Ｃ）の粘度Ｖｂを調整できると推察される。
【０１０３】
［任意成分］
変性ポリオレフィン樹脂組成物は、変性ポリオレフィン樹脂（Ｃ）以外に、任意の成分を含んでいてもよい。このような成分としては、例えば、溶媒；ポリオレフィン樹脂；塩素化ポリオレフィン樹脂；ポリオレフィン樹脂以外の樹脂（例、アルキッド樹脂、アクリル樹脂、ポリアクリルポリオール、ポリエステル樹脂、ポリエステルポリオール、ポリエーテル樹脂、ポリエーテルポリオール、ポリウレタン樹脂）；未反応のアルコール（Ｂ）などの変性成分；顔料；添加剤（例、紫外線吸収剤、酸化防止剤、顔料沈降防止剤）が挙げられる。
【０１０４】
変性ポリオレフィン樹脂組成物に含まれる変性ポリオレフィン樹脂（Ｃ）以外の任意の成分の含有量は、変性ポリオレフィン樹脂組成物に対して、例えば、１０質量％以下、５質量％以下、１質量％以下、又は０質量％であってもよい。
【０１０５】
変性ポリオレフィン樹脂組成物における、変性ポリオレフィン樹脂（Ｃ）の含有量は、変性ポリオレフィン樹脂組成物の用途に応じて適宜設定することができるが、各種プラスチック基材に対する付着性をより向上させるために、好ましくは１０質量％以上であり、より好ましくは２０質量％以上である。上限は、１００質量％以下とし得、９０質量％以下であってもよく、８０質量％以下であってもよい。
【０１０６】
［変性ポリオレフィン樹脂組成物の用途］
変性ポリオレフィン樹脂組成物は、付着性に優れ、長時間保管しても溶液性状が良好に保たれるので、例えば、バインダー（例、塗料用バインダー、インキ用バインダー）、プライマー、塗料、インキ、接着剤などに好適に利用することができる。したがって、本発明は、上記変性ポリオレフィン樹脂組成物を含む、バインダー、プライマー、塗料、及びインキを提供する。
【０１０７】
本発明の、バインダー、プライマー、塗料、及びインキは、変性ポリオレフィン樹脂組成物以外の添加剤（例えば、酸化防止剤、光安定剤、紫外線吸収剤、顔料、染料、無機充填剤）を必要に応じて含むものであってよい。
【０１０８】
［２．変性ポリオレフィン樹脂組成物の製造方法］
上記の変性ポリオレフィン樹脂組成物は、例えば、下記の工程（１）及び（２）をこの順で含む方法により製造することができる。
【０１０９】
［工程（１）］
工程（１）は、ポリオレフィン樹脂又は塩素化ポリオレフィン樹脂と少なくとも１つのカルボキシル基から誘導される構造を有するα，β−不飽和カルボン酸誘導体とを重合して、重合体（ａ）を得る工程である。
【０１１０】
ポリオレフィン樹脂、塩素化ポリオレフィン樹脂、及びα，β−不飽和カルボン酸誘導体の例及び好ましい例については、上記［１．変性ポリオレフィン樹脂組成物］の項で説明した例と同様である。
【０１１１】
ポリオレフィン樹脂又は塩素化ポリオレフィン樹脂と少なくとも１つのカルボキシル基から誘導される構造を有するα，β−不飽和カルボン酸誘導体とを重合する方法については、上記［ポリオレフィン樹脂又は塩素化ポリオレフィン樹脂とα，β−不飽和カルボン酸誘導体とを重合する方法］の項で説明した例と同様である。
【０１１２】
工程（１）の後であって工程（２）の前に、重合体（ａ）を塩素化してその塩素化体（ｂ）を得る工程（１’）を含んでいてもよい。重合体（ａ）を塩素化する方法の例については、上記［塩素化体（ｂ）］の項で説明した例と同様である。
【０１１３】
［工程（２）］
工程（２）は、重合体（ａ）又はその塩素化体（ｂ）である、重合体（Ａ）を、アルコール（Ｂ）を含む変性成分で変性して、変性ポリオレフィン樹脂（Ｃ）を含む変性ポリオレフィン樹脂組成物を得る工程である。
アルコール（Ｂ）の例及び好ましい例、アルコール（Ｂ）以外の任意の変性成分の例及び好ましい例については、上記［１．変性ポリオレフィン樹脂組成物］［変性成分］の項で説明した例と同様である。
【０１１４】
重合体（Ａ）を、アルコール（Ｂ）を含む変性成分で変性する方法の例及び好ましい例については、上記［変性成分による変性の方法］の項で説明した例と同様である。
【実施例】
【０１１５】
以下、本発明を実施例により詳細に説明するが、本発明を限定するものではない。以下の記載において、「部」は特に断らない限り質量部を意味する。【０１１６】
［評価方法］
［数平均分子量］
試料の数平均分子量は、下記の条件に従いＧＰＣにより測定した。
ＧＰＣ装置：東ソー社製
カラム：ＴＳＫ−ｇｅｌ  Ｇ−６０００  Ｈ×Ｌ、Ｇ−５０００  Ｈ×Ｌ、Ｇ−４０００  Ｈ×Ｌ、Ｇ−３０００  Ｈ×Ｌ、  Ｇ−２０００  Ｈ×Ｌ（東ソー社製）
溶離液：ＴＨＦ
流速：１．０ｍＬ／分
ポンプオーブン及びカラムオーブン温度：４０℃
注入量：１００μＬ
分子量標準物質：ポリスチレン（「Ｅａｓｉｃａｌ  ＰＳ−１」，Ａｇｉｌｅｎｔ  Ｔｅｃｈｎｏｌｏｇｙより供給）【０１１７】
［−（Ｃ＝Ｏ）−Ｏ−（Ｃ＝Ｏ）−で表される構造の量（ｍｏｌ／１ｍｏｌ）］
重合体（Ａ）１ｍｏｌ当たりの−（Ｃ＝Ｏ）−Ｏ−（Ｃ＝Ｏ）−で表される構造の量（ｍｏｌ）は、アルカリ滴定法により測定した。【０１１８】
［塩素含有率（質量％）］
ＪＩＳ−Ｋ７２２９：１９９５に基づいて測定した。【０１１９】
［溶液安定性試験］
樹脂溶液を密閉容器へ入れ、２５℃で６カ月間静置した。６か月後の溶液性状を目視にて観察し、下記の評価基準により評価した。
Ａ：均一且つ透明な溶液性状であり、製造直後と変わらない溶液外観・粘度である。
Ｂ：均一且つ透明な溶液性状であるが、製造直後と比べて粘度の増加が見られる。
Ｃ：溶液の相分離及び／又は凝集物の発生が確認される。【０１２０】
［−（Ｃ＝Ｏ）−Ｏ−（Ｃ＝Ｏ）−で表される構造の残存率］
変性ポリオレフィン樹脂（Ｃ）の製造において、アルコール（Ｂ）を添加する直前において重合液をサンプリングした。重合液の赤外吸収スペクトルを測定し、１７８０ｃｍ−１付近に存在するピークを該構造に特有のピークとし、１４５０ｃｍ−１付近に存在するポリオレフィンに特有のピーク面積で除した値をＡａとした。次に、変性ポリオレフィン樹脂（Ｃ）の製造において、アルコール（Ｂ）を添加して１時間後の重合液をサンプリングした。重合液の赤外線吸収スペクトルを測定し、以後Ａａと同様の操作にて値Ａｃを求めた。値Ａａ及びＡｃを以下の式に代入して、該構造の残存率を求めた。
残存率＝Ａｃ／Ａａ×１００（％）【０１２１】
［粘度］
試料の粘度を下記条件により求めた。
変性ポリオレフィン樹脂（Ｃ）の溶液を恒温槽にて２５℃に調温し、Ｂ型粘度計（東機産業（株）製、ＢＭＩＩ型粘度計）を用いて、回転速度６０ｒｐｍの条件で測定した。ここで、溶液中の変性ポリオレフィン樹脂（Ｃ）の濃度は、３５重量％である。
また、アルコール（Ｂ）を添加しない以外は変性ポリオレフィン樹脂（Ｃ）と同様の手順により樹脂（Ｃ’）を製造した。樹脂（Ｃ’）の溶液について、変性ポリオレフィン樹脂（Ｃ）の溶液と同様の方法で粘度を測定した。【０１２２】
樹脂（Ｃ’）についての粘度Ｖａ（Ｐａ・ｓ）及び変性ポリオレフィン樹脂（Ｃ）の粘度Ｖｂ（Ｐａ・ｓ）を測定し、下記式により粘度変化率（％）を求めた。
式：粘度変化率＝（Ｖａ−Ｖｂ）／Ｖａ×１００（％）【０１２３】
［プライマー試験］
樹脂溶液を、２０℃において、フォードカップ＃４で１００ｍＬの溶液が、１２〜１３秒で落下するようキシレンで希釈した。その後、中性洗剤で表面を洗浄したポリプロピレン板（ＴＸ−９３３Ａ、三井化学（株）製）上に、エアースプレーで膜厚１０〜１５μｍとなるように希釈した樹脂溶液を塗布し、室温で２０分間乾燥してプライマー塗膜を得た。プライマー塗膜上に、クリアー（２液硬化型ウレタン塗料）を膜厚３０μｍとなるように塗布し、室温で３０分乾燥したのち、８０℃で３０分間焼き付け処理を施して塗装板を得た。塗装板を室温で２４時間静置した後、この塗装板について、下記の塗膜試験（付着性試験、耐湿性試験、耐温水性試験、耐ガソホール性試験、耐紫外線性試験）を実施した。【０１２４】
［付着性試験］
塗面上に１ｍｍ間隔で、素地のポリプロピレン板に達する刻みを入れて、１００個の正方形の区画を作り、その上にセロファンテープ（ニチバン（株）製）を密着させて１８０°方向へ引き剥がし、素地上に残存する区画の数を下記基準により評価した。残存区画数が多いほど、付着性に優れる。
Ａ：テープ剥離後の残存区画数が１００である。
Ｂ：テープ剥離後の残存区画数が９９〜８１である。
Ｃ：テープ剥離後の残存区画数が８０以下である。【０１２５】
［耐湿性試験］
塗装板を５０℃、相対湿度９８％の雰囲気に２４０時間静置した。２４０時間静置した後、塗膜の状態を観察し、耐湿性を下記基準により評価した。
Ａ：塗膜に異常が見られない。
Ｂ：塗膜全体の１割未満がポリプロピレン板から浮き上がっている。
Ｃ：塗膜全体の１割以上がポリプロピレン板から浮き上がっている。【０１２６】
［耐温水性試験］
塗装板を４０℃の温水に２４０時間浸漬した。２４０時間浸漬した後、塗膜の状態を観察し、耐温水性を下記基準により評価した。
Ａ：塗膜に異常が見られない。
Ｂ：塗膜全体の１割未満がポリプロピレン板から浮き上がっている。
Ｃ：塗膜全体の１割以上がポリプロピレン板から浮き上がっている。【０１２７】
［耐ガソホール性］
塗膜上に、素地に達するスクラッチを十字状に入れ、ガソリン／エタノール＝９／１（容積比）に浸漬した。浸漬した塗膜の状態を観察し、耐ガソホール性を下記基準により評価した。
Ａ：２時間浸漬後も塗膜剥離が見られない。
Ｂ：２時間浸漬後で塗膜剥離が見られたが、１時間浸漬後は塗膜剥離が見られない。
Ｃ：１時間浸漬後で塗膜剥離が見られた。【０１２８】
［耐紫外線性］
ＱＵＶ促進耐候性試験機（Ｑ−ＰＡＮＥＬ  ＣＯＭＰＡＮＹ製）を用いて塗装板の耐紫外線性を試験した。ＱＵＶ暴露時間が１０００時間の時点で、上記［付着性試験］と同様の試験を行い、下記基準により塗膜の耐紫外線性を評価した。
Ａ：テープ剥離後の残存区画数が１００である。
Ｂ：テープ剥離後の残存区画数が９９〜８１である。
Ｃ：テープ剥離後の残存区画数が８０以下である。【０１２９】
［製造例１］
メタロセン触媒を重合触媒として製造した、ポリオレフィン樹脂としてのプロピレン系ランダム共重合体（プロピレン単位含有量：９６重量％、エチレン単位含有量：４重量％）１００部、及びα，β−不飽和ポリカルボン酸環状無水物としての無水マレイン酸４部、ラジカル発生剤としてのジ−ｔ−ブチルパーオキサイド２部を、均一に混合し、二軸押出機（Ｌ／Ｄ＝６０、直径＝１５ｍｍ、第１バレル〜第１４バレル）に供給した。【０１３０】
滞留時間が１０分、回転数２００ｒｐｍ、バレル温度が１００℃（第１、２バレル）、２００℃（第３〜８バレル）、９０℃（第９、１０バレル）、１１０℃（第１１〜１４バレル）の条件で反応を行った。その後、減圧処理を行うことで未反応の無水マレイン酸を除去し、重合体（ａ）として、無水マレイン酸変性ポリプロピレン系樹脂を得た。【０１３１】
得られた無水マレイン酸変性ポリプロピレン系樹脂１００部を、グラスライニングされた反応釜に投入した。これにクロロホルムを加え、２ｋｇｆ／ｃｍ２の圧力下、温度１１０℃で樹脂を十分に溶解した後、ラジカル発生剤としてのアゾビスイソブチロニトリル２部を加えた。上記釜内圧力を２ｋｇｆ／ｃｍ２に制御しながら塩素ガスを吹き込み、塩素化を行った。【０１３２】
反応終了後、安定剤としてエポキシ化合物（エポサイザーＷ−１００ＥＬ、大日本インキ化学工業社製）を６部添加し、スクリューシャフト部に脱溶剤用吸引部を備えたベント付き押出機に供給して、脱溶剤し、固形化し、塩素化体（ｂ）及び重合体（Ａ）としての、塩素化ポリオレフィン系樹脂である、数平均分子量３００００の酸変性塩素化ポリオレフィン系樹脂組成物（Ａ−１）（樹脂組成物１モルにおける−（Ｃ＝Ｏ）−Ｏ−（Ｃ＝Ｏ）−で表される構造の含有量＝９．７モル等量、塩素含有率＝２０質量％）を得た。【０１３３】
［製造例２］
撹拌機、冷却管、及び滴下漏斗を取り付けた四つ口フラスコ中で、メタロセン触媒を重合触媒として製造した、ポリオレフィン樹脂としてのプロピレン系ランダム共重合体（プロピレン単位含有量：８０重量％、ブテン単位含有量：１５重量％、エチレン単位含有量：５重量％）１００部を、１８０℃の油浴中で完全に溶解した。フラスコ内の窒素置換を約１０分間行った後、撹拌を行いながらα，β−不飽和ポリカルボン酸環状無水物としての無水アコニット酸４部を約５分間かけて投入し、ヘプタン１部に溶解したジ−ｔｅｒｔ−ブチルパーオキサイド０．４部を滴下ロートから約３０分かけて投入した。【０１３４】
その後、系内を１８０℃に保ち、更に１時間反応を継続した後、アスピレーターでフラスコ内を減圧しながら、約１時間かけて未反応の無水マレイン酸を取り除き、重合体（ａ）としての、無水アコニット酸変性ポリプロピレン系樹脂を得た。【０１３５】
得られた無水アコニット酸変性ポリプロピレン系樹脂１００部を、グラスライニングされた反応釜に投入した。これにクロロホルムを加え、２ｋｇ／ｃｍ２の圧力下、紫外線を照射しながら塩素ガスを吹き込み、塩素化を行った。【０１３６】
反応終了後、安定剤としてエポキシ化合物（エポサイザーＷ−１００ＥＬ、大日本インキ化学工業社製）を６部添加し、スクリューシャフト部に脱溶剤用吸引部を備えたベント付き押出機に供給して、脱溶剤し、固形化し、塩素化体（ｂ）及び重合体（Ａ）としての、塩素化ポリオレフィン系樹脂である、数平均分子量５００００の酸変性塩素化ポリオレフィン系樹脂組成物（Ａ−２）（樹脂組成物１モルにおける−（Ｃ＝Ｏ）−Ｏ−（Ｃ＝Ｏ）−で表される構造の含有量＝１２．０モル等量、塩素含有率＝５質量％）を得た。【０１３７】
［製造例３］
プロピレン系ランダム共重合体として、メタロセン触媒を重合触媒として製造したプロピレン系ランダム共重合体（プロピレン単位含有量：８０重量％、エチレン単位含有量：２０重量％）を用いた以外は、製造例１と同様にして、塩素化体（ｂ）及び重合体（Ａ）としての、数平均分子量１００００の酸変性塩素化ポリオレフィン系樹脂組成物（Ａ−３）（樹脂組成物１モルにおける−（Ｃ＝Ｏ）−Ｏ−（Ｃ＝Ｏ）−で表される構造の含有量＝５．０モル等量、塩素含有率＝５０質量％）を得た。【０１３８】
［製造例４］
メタロセン触媒を重合触媒として製造したプロピレン系ランダム共重合体（プロピレン単位含有量：９６重量％、エチレン単位含有量：４重量％）１００部とジ−ｔ−ブチルパーオキサイド２部とを均一に混合し、二軸押出機（Ｌ／Ｄ＝６０、直径＝１５ｍｍ、第１バレル〜第１４バレル）に供給した。【０１３９】
滞留時間が１０分、回転数２００ｒｐｍ、バレル温度が１００℃（第１、２バレル）、２００℃（第３〜８バレル）、９０℃（第９、１０バレル）、１１０℃（第１１〜１４バレル）の条件で反応を行い、ポリプロピレン系樹脂を得た。【０１４０】
得られたポリプロピレン系樹脂１００部を、グラスライニングされた反応釜に投入した。これにクロロホルムを加え、２ｋｇ／ｃｍ２の圧力下、温度１１０℃で十分に溶解した。その後、アゾビスイソブチロニトリル２部を加え、上記釜内圧力を２ｋｇ／ｃｍ２に制御しながら塩素ガスを吹き込み、塩素化を行った。
反応終了後、安定剤としてエポキシ化合物（エポサイザーＷ−１００ＥＬ、大日本インキ化学工業社製）を６部添加し、スクリューシャフト部に脱溶剤用吸引部を備えたベント付き押出機に供給して、脱溶剤し、固形化し、塩素化ポリオレフィン系樹脂である、数平均分子量３００００の塩素化ポリオレフィン系樹脂組成物（Ａ−４）（塩素含有率＝２０質量％）を得た。【０１４１】
［実施例１］
酸変性塩素化ポリプロピレン系樹脂組成物（Ａ−１）１００重量部をトルエン１０６４重量部に溶解し、エポキシ化合物（エポサイザーＷ−１３１、ＤＩＣ（株）製）５重量部を加えた。これに窒素雰囲気中、８５℃で、パーオキシエステル系過酸化物（パーブチルＯ、日本油脂（株）製）５．５重量部を加えた後、単量体（Ｉ）として、下記式（１ａ）（但し、Ｒ１はメチル基を表し、ｍは２を表し、ｎは１を表す。）で表されるジメチルトリメチレンカーボネート変性メタクリル酸エチル（以下ＨＥＭＡＣともいう。商品名「フラクセルＨＥＭＡＣ１」ダイセル社製、分子量約２５０）を１５．０重量部加え、１時間撹拌した。撹拌した後にアルコール（Ｂ）として１−ブタノール２４重量部を加え、１時間撹拌した後、重合性（メタ）アクリル酸エステルとして表２記載の単量体（メタクリル酸１０重量部、メチルメタクリレート２７０重量部、シクロヘキシルメタクリレート１２０重量部）を添加し、８５℃にて６時間以上反応を行った。その後、固形分濃度が４０重量％のトルエン溶液に調整し、表３記載の、変性ポリオレフィン樹脂（Ｃ）としての変性ポリプロピレン系樹脂（Ｃ−１）の溶液（変性ポリオレフィン樹脂組成物）を得た。変性ポリプロピレン系樹脂（Ｃ−１）の数平均分子量は、８００００であった。樹脂溶液は製造後１日経過時点で、均一かつ透明な溶液性状であった。
アルコール（Ｂ）としての１−ブタノールを添加して１時間後に重合液をサンプリングして、−（Ｃ＝Ｏ）−Ｏ−（Ｃ＝Ｏ）−で表される構造の残存率を求めた。
なお、表２記載の単量体を添加し、８５℃にて６時間以上反応を行った後の該構造の残存率は、１−ブタノールを添加して１時間後の該構造の残存率と同等である。【０１４２】
本実施例では、重合体（Ａ）を変性する工程が、上記順Ｉ（単量体（Ｉ）による変性、アルコール（Ｂ）による変性、単量体（ＩＩ）による変性）に従い行われた。【０１４３】
【化７】
2019082903.tif 000008
【０１４４】
［実施例２］
酸変性塩素化ポリプロピレン系樹脂組成物（Ａ−２）１００重量部をトルエン２６６重量部に溶解し、エポキシ化合物（エポサイザーＷ−１３１、ＤＩＣ（株）製）５重量部を加えた。これに窒素雰囲気中、８５℃で、パーオキシエステル系過酸化物（パーブチルＯ、日本油脂（株）製）５．５重量部を加えた後、単量体（Ｉ）として、ＨＥＭＡＣを２５．０重量部加え、アルコール（Ｂ）としてエタノール２２重量部、及び重合性（メタ）アクリル酸エステルとして表２記載の配合（メタクリル酸５．０重量部、シクロヘキシルメタクリレート２０．０重量部）を同時に添加し、８５℃にて６時間以上反応を行った。その後、固形分濃度が４０重量％のトルエン溶液に調整し、表３記載の、変性ポリオレフィン樹脂（Ｃ）としての変性ポリプロピレン系樹脂（Ｃ−２）の溶液（変性ポリオレフィン樹脂組成物）を得た。変性ポリプロピレン系樹脂（Ｃ−２）の数平均分子量は、１２００００であった。樹脂溶液は製造後１日経過時点で、均一かつ透明な溶液性状であった。
アルコール（Ｂ）としてのエタノールを添加して１時間後に重合液をサンプリングして、−（Ｃ＝Ｏ）−Ｏ−（Ｃ＝Ｏ）−で表される構造の残存率を求めた。
なお、８５℃にて６時間以上反応を行った後の該構造の残存率は、エタノールを添加して１時間後の該構造の残存率と同等である。【０１４５】
本実施例では、重合体（Ａ）を変性する工程が、上記順ＩＩ（単量体（Ｉ）による変性、アルコール（Ｂ）による変性及び単量体（ＩＩ）による同時の変性）に従い行われた。【０１４６】
［実施例３］
酸変性塩素化ポリプロピレン系樹脂組成物（Ａ−３）１００重量部をトルエン４２６重量部に溶解し、エポキシ化合物（エポサイザーＷ−１３１、ＤＩＣ（株）製）５重量部を加えた。これに窒素雰囲気中、８５℃で、パーオキシエステル系過酸化物（パーブチルＯ、日本油脂（株）製）５．５重量部を加えた後、単量体（Ｉ）として、ＨＥＭＡＣを７．５重量部加え、重合性（メタ）アクリル酸エステルとして表２記載の配合（メタクリル酸５．０重量部、メチルメタクリレート３１．０重量部、シクロヘキシルメタクリレート６０．０重量部、２−ヒドロキシエチルアクリレート４．０重量部）を添加し、８５℃にて６時間以上反応を行った後、アルコール（Ｂ）として１−デカノール１６重量部を加え、固形分濃度が４０重量％のトルエン溶液に調整し、表３記載の、変性ポリオレフィン樹脂（Ｃ）としての変性ポリプロピレン系樹脂（Ｃ−３）の溶液（変性ポリオレフィン樹脂組成物）を得た。変性ポリプロピレン系樹脂（Ｃ−３）の数平均分子量は、３００００であった。樹脂溶液は製造後１日経過時点で、均一かつ透明な溶液性状であった。
アルコール（Ｂ）としての１−デカノールを添加して１時間後に重合液をサンプリングして、−（Ｃ＝Ｏ）−Ｏ−（Ｃ＝Ｏ）−で表される構造の残存率を求めた。【０１４７】
本実施例では、重合体（Ａ）を変性する工程が、上記順ＩＩＩ（単量体（Ｉ）による変性、単量体（ＩＩ）による変性、アルコール（Ｂ）による変性）に従い行われた。【０１４８】
［実施例４］
ＨＥＭＡＣを加えなかった以外は、実施例１と同様にして、表３記載の数平均分子量７００００のポリプロピレン系樹脂（Ｃ−４）の溶液（変性ポリオレフィン樹脂組成物）を得た。樹脂溶液は製造後１日経過時点で、均一かつ透明な溶液性状であった。【０１４９】
［比較例１］
酸変性塩素化ポリプロピレン系樹脂組成物（Ａ−１）１００重量部をトルエン７０９重量部に溶解し、ＨＥＭＡＣ１６．７重量部を使用し、重合性（メタ）アクリル酸エステルの配合を表２記載の配合に変更し、アルコール（Ｂ）としての１−ブタノールを反応に用いなかった以外は実施例１と同様にして、表３記載の数平均分子量６００００の変性ポリプロピレン系樹脂（Ｃ−５）の溶液を得た。樹脂溶液は製造後１日経過時点で、均一かつ透明な溶液性状であった。【０１５０】
［比較例２］
酸変性塩素化ポリプロピレン系樹脂組成物（Ａ−１）１００重量部をトルエン４２６重量部に溶解し、ＨＥＭＡＣ１６．７重量部を使用し、アルコール（Ｂ）としてエタノールを３０重量部使用し、重合性（メタ）アクリル酸エステルの配合を表２記載の配合に変更した以外は実施例１と同様にして、表３記載の数平均分子量４５０００の変性ポリプロピレン系樹脂（Ｃ−６）の溶液を得た。樹脂溶液は製造後１日経過時点で、均一かつ透明な溶液性状であった。【０１５１】
［比較例３］
塩素化ポリプロピレン系樹脂組成物（Ａ−４）１００重量部をトルエン４２６重量部に溶解し、ＨＥＭＡＣ１．２５重量部を使用し、アルコール（Ｂ）として１−プロパノールを１０重量部使用し、重合性（メタ）アクリル酸エステルの配合を表２記載の配合に変更した以外は実施例１と同様にして、表３記載の数平均分子量５００００の変性ポリプロピレン系樹脂（Ｃ−７）の溶液を得た。樹脂溶液は製造後１日経過時点で、均一かつ透明な溶液性状であった。【０１５２】
以下の表１に、各実施例及び比較例で用いた重合体（Ａ）の原料、物性などについて示す。【０１５３】
【表１】
2019082903.tif 000009
【０１５４】
上記表中、
「ＭＡＨ」は無水マレイン酸を意味し、
「ＡＣＨ」は無水アコニット酸を意味する。
「Ｐ：Ｅ：Ｂ」とは、「プロピレン単位：エチレン単位：ブテン単位」を意味する。【０１５５】
以下の表２に、各実施例及び比較例で用いた重合体（Ａ）及び変性成分について示す。【０１５６】
【表２】
2019082903.tif 000010
【０１５７】
上記表中、
「ＨＥＭＡＣ」は、ジメチルトリメチレンカーボネート変性メタクリル酸エチル（ダイセル社製フラクセルＨＥＭＡＣ１）を意味し、
「ＭＡＡ」は、メタクリル酸を意味し、
「ＭＭＡ」はメチルメタクリレートを意味し、
「ＣＨＭＡ」は、シクロヘキシルメタクリレートを意味し、
「ＨＥＡ」は、２−ヒドロキシエチルアクリレートを意味する。
重合体（Ａ）の−（Ｃ＝Ｏ）−Ｏ−（Ｃ＝Ｏ）−で表される構造の量は、数平均分子量を基準とする、１モルの重合体（Ａ）に含まれる該基の量（モル）を示す。
アルコール（Ｃ）の添加量は、重合体（Ａ）が有する１モルの−（Ｃ＝Ｏ）−Ｏ−（Ｃ＝Ｏ）−で表される構造当たりの添加量（モル）を表す。
単量体（Ｉ）（ＨＥＭＡＣ）の添加量は、１モルの重合体（Ａ）当たりの添加量（モル）を表す。
各重合性アクリル酸エステルの添加量は、１００ｇの重合体（Ａ）当たりの添加量（ｇ）を表す。
変性の順Ｉは、重合体（Ａ）の変性工程が、単量体（Ｉ）による変性、アルコール（Ｂ）による変性、単量体（ＩＩ）による変性の順で行われたことを示す。
変性の順ＩＩは、重合体（Ａ）の変性工程が、単量体（Ｉ）による変性、アルコール（Ｂ）による変性及び単量体（ＩＩ）による同時の変性の順で行われたことを示す。
変性の順ＩＩＩは、重合体（Ａ）の変性工程が、単量体（Ｉ）による変性、単量体（ＩＩ）による変性、アルコール（Ｂ）による変性の順で行われたことを示す。【０１５８】
以下の表３に、各実施例及び比較例に係る樹脂溶液（樹脂組成物）の物性、粘度変化率、溶液安定性評価について示す。【０１５９】
【表３】
2019082903.tif 000011
【０１６０】
以下の表４に、各実施例及び比較例で得られた樹脂溶液（樹脂組成物）についての評価結果を示す。【０１６１】
【表４】
2019082903.tif 000012
【０１６２】
以上の結果によれば、実施例１〜４に係る樹脂組成物は、ポリプロピレンへの付着性に優れていると同時に、長期間保管した後でも、溶液安定性に優れていることがわかる。
一方、−（Ｃ＝Ｏ）−Ｏ−（Ｃ＝Ｏ）−で表される構造の残存率が、５０％以上８０％以下の範囲にない比較例１〜３に係る樹脂組成物は、ポリプロピレンへの付着性に劣ることが分かる。
【国際調査報告】
2019082903.tif 000015
2019082903.tif 000016
2019082903.tif 000017
2019082903.tif 000018